ТУАЛЕТНАЯ БУМАГА ВЫСОКОЙ МЯГКОСТИ И ВЫСОКОЙ ПРОЧНОСТИ, СОДЕРЖАЩАЯ ЭВКАЛИПТОВОЕ ВОЛОКНО С ВЫСОКИМ СОДЕРЖАНИЕМ ЛИГНИНА

1. Целлюлозная бумага санитарно-гигиенического назначения, содержащая:
целлюлозные волокна, выбранные из группы, состоящей из (a) волокон, превращенных в волокнистую массу в результате химической обработки, и (b) волокон, превращенных в волокнистую массу в результате механической обработки,
в которой целлюлозные волокна включают в себя
(i) приблизительно от 10 до приблизительно 50 масс.% эвкалиптовых волокон с содержанием лигнина, по меньшей мере, приблизительно 20 масс.%; и
(ii) приблизительно от 3 до приблизительно 10 масс.% регенерированного целлюлозного микроволокна.
2. Целлюлозная бумага санитарно-гигиенического назначения по п. 1, в которой эвкалиптовые волокна имеют содержание лигнина, по меньшей мере, приблизительно 23%, и яркость по стандарту ISO, по меньшей мере, приблизительно 82.
3. Целлюлозная бумага санитарно-гигиенического назначения по п. 2, в которой волокна, превращенные в волокнистую массу в результате химической обработки, выбраны из группы, состоящей из твердодревесных и мягкодревесных волокон, и в которой процентное содержание по массе целлюлозного мягкодревесного волокна, превращенного в волокнистую массу в результате химической обработки, в бумаге санитарно-гигиенического назначения составляет не более 30%.
4. Целлюлозная бумага санитарно-гигиенического назначения по п. 1, в которой эвкалиптовые волокна получены из эвкалиптовой щепы путем перекисно-щелочного получения механической волокнистой массы.
5. Целлюлозная бумага санитарно-гигиенического назначения по п. 1, в которой эвкалиптовые волокна получены из эвкалиптовой щепы путем перекисно-щелочного получения механической волокнистой массы предварительно химически рафинерной.
6. Целлюлозная бумага санитарно-гигиенического назначения по п. 1, дополнительно содержащая волокна из первичного сырья, превращенные в волокнистую массу в результате химической обработки, и волокна, переработанные для вторичного использования, в количестве до 50%; в которой эвкалиптовое волокно получено из эвкалиптовой щепы путем перекисно-щелочного получения механической волокнистой массы, показывающей яркость по стандарту ISO, по меньшей мере,
.98
0,82×(% VCP) + 0,795×(%RF) + 0,84×(% APMP),
где %VCP представляет собой процентное содержание в листе волокнистой массы из первичного сырья, полученного химической обработкой; %RF представляет собой процентное содержание волокна, переработанного для вторичного использования, и % волокна, полученного перекисно-щелочным получением механической волокнистой массы (APMP), представляет собой процентное содержание эвкалиптовой APMP.
7. Целлюлозная бумага санитарно-гигиенического назначения по п. 6, в которой эвкалиптовые волокна получены из эвкалиптовой щепы путем перекисно-щелочного получения механической волокнистой массы предварительно рафинерной.
8. Целлюлозная бумага санитарно-гигиенического назначения по п. 7, в которой процентное содержание по массе волокон, превращенных в волокнистую массу в результате химической обработки, в бумаге санитарно-гигиенического назначения составляет не более 30%.
9. Целлюлозная бумага санитарно-гигиенического назначения по п. 8, в которой процентное содержание по массе мягкодревесных волокон, превращенных в волокнистую массу в результате химической обработки, в бумаге санитарно-гигиенического назначения составляет не более 30%.
10. Целлюлозная бумага санитарно-гигиенического назначения по п. 9, в которой бумага санитарно-гигиенического назначения показывает удлинение при растяжении в машинном направлении (MD) приблизительно от 20% до приблизительно 30%.
11. Целлюлозная бумага санитарно-гигиенического назначения по п. 1, в которой волокна, превращенные в волокнистую массу в результате химической обработки, выбраны из группы, состоящей из твердодревесных и мягкодревесных волокон, и в которой процентное содержание по массе мягкодревесных волокон, превращенных в волокнистую массу в результате химической обработки, в бумаге санитарно-гигиенического назначения составляет не более 30%.
12. Способ получения бумажного продукта санитарно-гигиенического назначения, выбранного из группы, состоящей из туалетной бумаги и косметических салфеток, в котором бумажную массу, содержащую целлюлозные волокна, отливают на поступательно движущуюся перфорированную опору и затем обезвоживают и сушат, при этом способ включает:
стадию получения целлюлозной бумажной массы, содержащей от 50% до 90% целлюлозных бумагообразующих волокон, выбранных из группы, состоящей из (a) волокон, превращенных в волокнистую массу в результате химической обработки, и (b) волокон, превращенных в волокнистую массу в результате механической обработки;
где целлюлозные волокна включают в себя (i) приблизительно от 3 до приблизительно 30 масс.% регенерированных целлюлозных микроволокон; и
3
(ii) приблизительно от 10% до приблизительно 50% эвкалиптовых волокон с высоким содержанием лигнина, имеющих содержание лигнина, по меньшей мере, приблизительно 20%, яркость по стандарту ISO, по меньшей мере, приблизительно 84, степень помола по канадскому стандарту (CSF), по меньшей мере, приблизительно 400 мл, плотность от 2,2 до 4,2 см/г и разрывную длину приблизительно от 1,2 до 4,7 км.
13. Способ по п. 12, в котором бумага санитарно-гигиенического назначения показывает удлинение при растяжении в машинном направлении (MD) приблизительно от 20% до приблизительно 30%.
14. Способ по п. 12, в котором волокна, превращенные в волокнистую массу в результате химической обработки, выбраны из группы, состоящей из твердодревесных и мягкодревесных волокон, и в котором процентное содержание по массе мягкодревесных волокон, превращенных в волокнистую массу в результате химической обработки, в бумаге санитарно-гигиенического назначения составляет не более 30%.
15. Способ по п. 12, в котором эвкалиптовые волокна получены из эвкалиптовой щепы путем перекисно-щелочного получения механической волокнистой массы.
16. Способ по п. 12, в котором эвкалиптовые волокна получены из эвкалиптовой щепы путем перекисно-щелочного получения механической волокнистой массы предварительно химически рафинерной.
17. Целлюлозная бумага санитарно-гигиенического назначения, содержащая:
от 50% до 90% целлюлозных бумагообразующих волокон, выбранных из группы, состоящей из волокон, превращенных в волокнистую массу в результате химической обработки, и волокон, превращенных в волокнистую массу в результате механической обработки;
3
в которой целлюлозные волокна содержат приблизительно от 5% до приблизительно 50% эвкалиптовых волокон с высоким содержанием лигнина, имеющих содержание лигнина, по меньшей мере, приблизительно 23%, яркость по стандарту ISO, по меньшей мере, приблизительно 83, степень помола по канадскому стандарту (CSF), по меньшей мере, приблизительно 400 мл, плотность от 2,2 до 4,2 см/г и разрывную длину приблизительно от 1,2 до приблизительно 4,7 км.
18. Целлюлозная бумага санитарно-гигиенического назначения по п. 17, где бумага санитарно-гигиенического назначения показывает удлинение при растяжении в машинном направлении (MD) приблизительно от 20% до приблизительно 30%.
19. Целлюлозная бумага санитарно-гигиенического назначения по п. 17, в которой волокна, превращенные в волокнистую массу в результате химической обработки, выбраны из группы, состоящей из твердодревесных и мягкодревесных волокон, и где процентное содержание по массе мягкодревесных волокон, превращенных в волокнистую массу в результате химической обработки, в бумаге санитарно-гигиенического назначения составляет не более 30%.
20. Целлюлозная бумага санитарно-гигиенического назначения по п. 17, в которой эвкалиптовые волокна получены из эвкалиптовой щепы путем перекисно-щелочного получения механической волокнистой массы.
21. Целлюлозная бумага санитарно-гигиенического назначения по п. 17, в которой эвкалиптовые волокна получены из эвкалиптовой щепы перекисно-щелочного получения механической волокнистой массы предварительно химически рафинерная.
22. Целлюлозная бумага санитарно-гигиенического назначения, содержащая:
от 50% до 90% целлюлозных бумагообразующих волокон, выбранных из группы, состоящей из волокон, превращенных в волокнистую массу в результате химической обработки, и волокон, превращенных в волокнистую массу в результате механической обработки;
в которой целлюлозные волокна содержат приблизительно от 3 до приблизительно 30 масс.% регенерированных целлюлозных микроволокон и приблизительно от 10% до приблизительно 50% эвкалиптовых волокон с высоким содержанием лигнина, имеющих значение числа Каппа, по меньшей мере, приблизительно 150.
23. Целлюлозная бумага санитарно-гигиенического назначения по п. 22, в которой бумага санитарно-гигиенического назначения показывает удлинение при растяжении в машинном направлении (MD) приблизительно от 20% до приблизительно 30%.
24. Целлюлозная бумага санитарно-гигиенического назначения по п. 22, в которой волокна, превращенные в волокнистую массу в результате химической обработки, выбраны из группы, состоящей из твердодревесных и мягкодревесных волокон; и в которой процентное содержание по массе мягкодревесных волокон, превращенных в волокнистую массу в результате химической обработки, в бумаге санитарно-гигиенического назначения составляет не более 30%.
25. Целлюлозная бумага санитарно-гигиенического назначения, содержащая:
приблизительно от 40% до приблизительно 70% волокна, переработанного для вторичного использования;
приблизительно до 40% эвкалиптового крафт-волокна;
приблизительно от 3 до приблизительно 30 масс.% регенерированных целлюлозных микроволокон; и
приблизительно от 15% до приблизительно 30% эвкалиптовых волокон с высоким содержанием лигнина, имеющих содержание лигнина, по меньшей мере, приблизительно 20%;
2
где бумага санитарно-гигиенического назначения имеет основную массу приблизительно от 16 до приблизительно 27 г/м, удельный геометрически усредненный предел прочности при растяжении приблизительно от 2,8 до 3,69 г/см на грамм основной массы и удельную толщину по кронциркулю восьми листов приблизительно от 1,8 до приблизительно 2,2 миллидюймов на слой на восемь листов на грамм основной массы.
26. Целлюлозная бумага санитарно-гигиенического назначения по п. 25, в котором бумага санитарно-гигиенического назначения показывает удлинение при растяжении в машинном направлении (MD) приблизительно от 20% до приблизительно 30%.
27. Целлюлозная бумага санитарно-гигиенического назначения по п. 25, в которой волокна, превращенные в волокнистую массу в результате химической обработки, выбраны из группы, состоящей из твердодревесных и мягкодревесных волокон, и в которой процентное содержание по массе мягкодревесных волокон, превращенных в волокнистую массу в результате химической обработки, в бумаге санитарно-гигиенического назначения составляет не более 30%.
28. Целлюлозная бумага санитарно-гигиенического назначения по п. 25, в которой эвкалиптовые волокна получены из эвкалиптовой щепы путем перекисно-щелочного получения механической волокнистой массы.
29. Целлюлозная бумага санитарно-гигиенического назначения по п. 25, в которой эвкалиптовые волокна получены из эвкалиптовой щепы путем перекисно-щелочного получения механической волокнистой массы предварительно химически рафинерной.
30. Целлюлозная бумага санитарно-гигиенического назначения, содержащая:
приблизительно от 25% до приблизительно 40% мягкодревесного крафт-волокна;
приблизительно от 40 до приблизительно 60% твердодревесного крафт-волокна;
приблизительно от 3 до приблизительно 10 масс.% регенерированного целлюлозного микроволокна; и
приблизительно от 15% до приблизительно 30% эвкалиптовых волокон с высоким содержанием лигнина, имеющих содержание лигнина, по меньшей мере, приблизительно 20%;
2
в которой бумага имеет основную массу приблизительно от 17 до приблизительно 28 г/м, удельный геометрически усредненный предел прочности при растяжении приблизительно от 2,8 до 3,69 г/см на грамм основной массы и удельную толщину по кронциркулю восьми листов приблизительно от 1,8 до приблизительно 2,2 миллидюймов на восемь листов на грамм основной массы.
31. Целлюлозная бумага санитарно-гигиенического назначения по п. 30, в которой бумага санитарно-гигиенического назначения показывает удлинение при растяжении в машинном направлении (MD) приблизительно от 20% до приблизительно 30%.
32. Целлюлозная бумага санитарно-гигиенического назначения по п. 31, в которой процентное содержание по массе мягкодревесных волокон, превращенных в волокнистую массу в результате химической обработки, в бумаге санитарно-гигиенического назначения составляет не более 30%.
33. Целлюлозная бумага санитарно-гигиенического назначения по п. 31, в которой эвкалиптовые волокна получены из эвкалиптовой щепы путем перекисно-щелочного получения механической волокнистой массы.
34. Целлюлозная бумага санитарно-гигиенического назначения по п. 31, в которой эвкалиптовые волокна получены из эвкалиптовой щепы путем перекисно-щелочного получения механической волокнистой массы предварительно химически рафинерной.
35. Целлюлозная бумага санитарно-гигиенического назначения, содержащая:
по меньшей мере, приблизительно от 10 до приблизительно 90 масс.% волокон, переработанных для вторичного использования, превращенных в волокнистую массу; и
приблизительно от 10 до приблизительно 40 масс.% необезвоженных беленых эвкалиптовых волокон, полученных перекисно-щелочной обработкой, имеющих зернистость, по меньшей мере, приблизительно 9,0 мг/100 м, значение числа Каппа по меньшей мере, приблизительно 80, и яркость по стандарту ISO, по меньшей мере, приблизительно 82;
2
где целлюлозная бумага санитарно-гигиенического назначения имеет геометрически усредненное разрушающее напряжение при разрыве не более приблизительно 75 г/%, основную массу, по меньшей мере, приблизительно 35 г/м и MD-удлинение при растяжении, по меньшей мере, приблизительно 11%.
36. Целлюлозная бумага санитарно-гигиенического назначения по п. 35, где бумага санитарно-гигиенического назначения показывает удлинение при растяжении в машинном направлении (MD) приблизительно от 20% до приблизительно 30%.
37. Целлюлозная бумага санитарно-гигиенического назначения по п. 36, в которой волокна, превращенные в волокнистую массу в результате химической обработки, выбраны из группы, состоящей из твердодревесных и мягкодревесных волокон, и где процентное содержание по массе мягкодревесных волокон, превращенных в волокнистую массу в результате химической обработки, в бумаге санитарно-гигиенического назначения составляет не более 30%.
38. Целлюлозная бумага санитарно-гигиенического назначения по п. 37, в которой эвкалиптовые волокна получены из эвкалиптовой щепы путем перекисно-щелочного получения механической волокнистой массы.
39. Целлюлозная бумага санитарно-гигиенического назначения по п. 35, в которой эвкалиптовые волокна получены из эвкалиптовой щепы путем перекисно-щелочного получения механической волокнистой массы предварительно химически рафинерной.
40. Целлюлозная бумага санитарно-гигиенического назначения по п. 35, в которой эвкалиптовые волокна получены из эвкалиптовой щепы путем перекисно-щелочного получения механической волокнистой массы предварительно химически рафинерной.
41. Рулон туалетной бумаги, содержащей:
целлюлозные волокна, выбранные из группы, состоящей из волокон, превращенных в волокнистую массу в результате химической обработки, и волокон, превращенных в волокнистую массу в результате механической обработки,
в котором
(i) не более 30 масс.% туалетной бумаги представляет собой мягкодревесные волокна, превращенные в волокнистую массу в результате химической обработки;
(ii) целлюлозные волокна содержат приблизительно от 10 до приблизительно 50 масс.% эвкалиптовых волокон с содержанием лигнина, по меньшей мере, приблизительно 20 масс.%, где эвкалиптовые волокна получены из эвкалиптовой щепы путем перекисно-щелочного получения механической волокнистой массы предварительно химически рафинерной,
(iii) целлюлозные волокна содержат приблизительно от 3 до приблизительно 10 масс.% регенерированных целлюлозных микроволокон, и
(iv) туалетная бумага показывает удлинение при растяжении в машинном направлении (MD) приблизительно от 20% до приблизительно 30%.
42. Рулон туалетной бумаги по п. 41, в которой эвкалиптовые волокна имеют содержание лигнина, по меньшей мере, 21 масс.%.
43. Рулон туалетной бумаги по п. 41, в которой эвкалиптовые волокна имеют содержание лигнина, по меньшей мере, 23 масс.%.
44. Рулон туалетной бумаги по п. 43, в которой эвкалиптовые волокна получены из эвкалиптовой щепы путем перекисно-щелочного получения механической волокнистой массы.
45. Рулон туалетной бумаги по п. 44, в которой эвкалиптовые волокна получены из эвкалиптовой щепы путем перекисно-щелочного получения механической волокнистой массы предварительно химически рафинерной.
46. Продукт в виде трехслойной туалетной бумаги, содержащий:
(a) слоистый верхний слой, содержащий два слоя: наружный слой и внутренний слой;
2
(i) упомянутый наружный слой содержит смесь, содержащую, по меньшей мере, приблизительно от 30% до приблизительно 70% крафт-волокна и, по меньшей мере, от 30 до приблизительно 70 масс.% эвкалиптового крафт-волокна, и имеет основную массу, по меньшей мере, приблизительно от 8 до приблизительно 20 г/м;
2
(ii) упомянутый внутренний слой содержит, по меньшей мере, приблизительно 50% эвкалиптовых волокон с содержанием лигнина, по меньшей мере, приблизительно 20 масс.%, и имеет основную массу, по меньшей мере, приблизительно 3 г/м;
2
(b) внутренний слой имеет основную массу, по меньшей мере, приблизительно от 9 до приблизительно 25 г/м, при этом внутренний слой содержит:
(i) по меньшей мере, приблизительно от 30% до приблизительно 70% эвкалиптовых волокон с содержанием лигнина, по меньшей мере, приблизительно 20 масс.%; и
(ii) по меньшей мере, приблизительно от 30 до приблизительно 70 масс.% беленых мягкодревесных крафт-волокон; и
(c) слоистый нижний слой содержит два слоя: первый слой и второй слой, при этом
2
(i) упомянутый первый слой содержит, по меньшей мере, приблизительно от 30 до приблизительно 70 масс.% крафт-волокна и приблизительно от 30 до приблизительно 70 масс.% эвкалиптового крафт-волокна, и имеет основную массу приблизительно от 8 до приблизительно 20 г/м;
2
(ii) упомянутый второй слой содержит, по меньшей мере, приблизительно 50% эвкалиптовых волокон с содержанием лигнина, по меньшей мере, приблизительно 20 масс.% и имеет основную массу, по меньшей мере, приблизительно 3 г/м.
47. Продукт в виде трехслойной туалетной бумаги по п. 46, в котором туалетная бумага показывает удлинение при растяжении в машинном направлении (MD) приблизительно от 20% до приблизительно 30%.
48. Продукт в виде трехслойной туалетной бумаги по п. 46, в котором процентное содержание по массе мягкодревесных волокон, превращенных в волокнистую массу в результате химической обработки, в туалетной бумаге составляет не более 30%.
49. Продукт в виде трехслойной туалетной бумаги по п. 46, в котором эвкалиптовые волокна получены из эвкалиптовой щепы путем перекисно-щелочного получения механической волокнистой массы.
50. Продукт в виде трехслойной туалетной бумаги по п. 46, в котором эвкалиптовые волокна получены из эвкалиптовой щепы путем перекисно-щелочного получения механической волокнистой массы предварительно химически рафинерной.
51. Продукт в виде трехслойной туалетной бумаги по п. 50, в котором внутренний слой и верхний слой соединены вместе с помощью тиснения.
52. Продукт в виде трехслойной туалетной бумаги по п. 50, в котором волокнистая композиция слоистого верхнего слоя является, по существу, такой же, как волокнистая композиция слоистого нижнего слоя.
53. Продукт в виде трехслойной туалетной бумаги по п. 50, в котором глубина тиснения слоистого нижнего слоя составляет менее 80% от глубины тиснения слоистого верхнего слоя.
54. Продукт в виде трехслойной туалетной бумаги по п. 50, в котором глубина тиснения слоистого нижнего слоя составляет менее 50% от глубины тиснения слоистого верхнего слоя.
55. Продукт в виде трехслойной туалетной бумаги по п. 50, в котором слоистый нижний слой обычно не имеет тиснения.
56. Продукт в виде трехслойной туалетной бумаги по п. 46, в котором волокнистая композиция слоистого верхнего слоя, по существу, является такой же, как волокнистая композиция слоистого нижнего слоя.
57. Продукт в виде трехслойной туалетной бумаги по п. 46, в котором наружный слой верхнего слоя дополнительно содержит, по меньшей мере, приблизительно 5 масс.% точно определенного регенерированного целлюлозного микроволокна, имеющего диаметр не более приблизительно 5 микрон и проходящего через сито с номером около 14 меш.
58. Продукт в виде трехслойной туалетной бумаги по п. 46, в котором наружный слой верхнего слоя дополнительно содержит, по меньшей мере, приблизительно 5 масс.% точно определенного регенерированного целлюлозного микроволокна, имеющего среднечисловой диаметр не более приблизительно 4 микрон и среднечисловую длину приблизительно от 50 микрон до приблизительно 2000 микрон.
59. Продукт в виде трехслойной туалетной бумаги по п. 46, в котором наружный слой верхнего слоя содержит, по меньшей мере, приблизительно 8 масс.% точно определенных регенерированных целлюлозных микроволокон.
60. Продукт в виде трехслойной туалетной бумаги по п. 46, в котором наружный слой верхнего слоя содержит, по меньшей мере, приблизительно 8 масс.% точно определенных регенерированных целлюлозных микроволокон, имеющих среднечисловой диаметр не более приблизительно 2 микрон.
61. Продукт в виде трехслойной туалетной бумаги по п. 60, в котором наружный слой верхнего слоя дополнительно содержит, по меньшей мере, приблизительно 10 масс.% точно определенного регенерированного целлюлозного микроволокна, имеющего среднечисловой диаметр не более приблизительно 4 микрон, и среднечисловую длину приблизительно от 50 микрон и 2000 микрон.
62. Продукт в виде трехслойной туалетной бумаги по п. 61, в котором наружный слой верхнего слоя содержит, по меньшей мере, приблизительно 8 масс.% точно определенного регенерированного целлюлозного микроволокна, имеющего среднечисловой диаметр не более приблизительно 2 микрон.
63. Продукт в виде трехслойной туалетной бумаги по п. 46, в котором наружный слой верхнего слоя дополнительно содержит, по меньшей мере, приблизительно 10 масс.% точно определенных регенерированных целлюлозных микроволокон, имеющих среднечисловой диаметр не более приблизительно 2 микрон и среднечисловую длину приблизительно от 50 микрон до приблизительно 2000 микрон.
64. Продукт в виде трехслойной туалетной бумаги по п. 46, в котором наружный слой верхнего слоя содержит, по меньшей мере, приблизительно 5 масс.% точно определенных регенерированных целлюлозных микроволокон, имеющих среднечисловой диаметр не более приблизительно 1 микрон.
65. Продукт в виде трехслойной туалетной бумаги по п. 46, в котором наружный слой каждого из верхнего слоя и нижнего слоя дополнительно содержит, по меньшей мере, приблизительно 5 масс.% точно определенного регенерированного целлюлозного микроволокна, имеющего среднечисловой диаметр не более приблизительно 4 микрон и среднечисловую длину приблизительно от 50 микрон до приблизительно 2000 микрон.
66. Продукт в виде трехслойной туалетной бумаги по п. 46, в котором каждый из слоев (внутренний слой верхнего слоя и второй слой нижнего слоя) содержит, по меньшей мере, приблизительно 70% эвкалиптовых волокон с содержанием лигнина по меньшей мере, приблизительно 20 масс.%.
67. Продукт в виде трехслойной туалетной бумаги по п. 46, в котором каждый из слоев (внутренний слой верхнего слоя и второй слой нижнего слоя) содержит разрыхлитель.
68. Продукт в виде трехслойной туалетной бумаги по п. 46, в котором внутренний слой имеет плотность, по меньшей мере, на 3% больше, чем плотность наружных слоев.
69. Продукт в виде трехслойной туалетной бумаги по п. 68, в котором внутренний слой является некаландрированным.
70. Продукт в виде трехслойной туалетной бумаги по п. 68, в котором внутренний слой имеет процент крепирования, по меньшей мере, на 3% больше, чем процент крепирования наружных слоев.
71. Продукт в виде трехслойной туалетной бумаги по п. 68, в котором внутренний слой содержит количество эвкалиптовой механической волокнистой массы (APMP), полученной перекисно-щелочной обработкой, которое, по меньшей мере, приблизительно на 10% больше (в расчете на массу слоя), чем количество эвкалиптовой механической волокнистой массы (APMP), полученной перекисно-щелочной обработкой, в наружных слоях.
72. Продукт в виде трехслойной туалетной бумаги, содержащий:
(a) слоистый верхний слой, содержащий два слоя: наружный слой и внутренний слой; при этом
2
(i) упомянутый наружный слой содержит смесь, содержащую, по меньшей мере, приблизительно от 30 до приблизительно 70 масс.% крафт-волокна, по меньшей мере, от 30 до приблизительно 70 масс.% эвкалиптового крафт-волокна и, по меньшей мере, приблизительно 5 масс.% точно определенного регенерированного целлюлозного микроволокна, имеющего среднечисловой диаметр не более приблизительно 4 микрон и среднечисловую длину приблизительно от 50 микрон до приблизительно 2000 микрон; упомянутый наружный слой имеет основную массу, по меньшей мере, приблизительно от 8 до приблизительно 20 г/м;
2
(ii) упомянутый внутренний слой содержит, по меньшей мере, приблизительно 70% эвкалиптовых волокон с содержанием лигнина, по меньшей мере, приблизительно 20 масс.%, и имеет основную массу, по меньшей мере, приблизительно 3 г/м;
2
(b) внутренний слой, имеющий основную массу, по меньшей мере, приблизительно от 9 до приблизительно 25 г/м, при этом внутренний слой содержит:
(i) по меньшей мере, приблизительно от 40% до приблизительно 90% эвкалиптовых волокон с содержанием лигнина, по меньшей мере, приблизительно 20 масс.%; и
(ii) по меньшей мере, приблизительно от 10 до приблизительно 60 масс.% беленого крафт-волокна; и
(c) слоистый нижний слой, содержащий два слоя: первый слой и второй слой; при этом
2
(i) упомянутый первый слой содержит, по меньшей мере, приблизительно от 30 до приблизительно 70 масс.% крафт-волокна и приблизительно от 30 до приблизительно 70 масс.% эвкалиптового крафт-волокна, и имеет основную массу приблизительно от 8 до приблизительно 20 г/м;
2
(ii) упомянутый второй слой содержит, по меньшей мере, приблизительно 70 масс.% эвкалиптовых волокон с содержанием лигнина, по меньшей мере, приблизительно 20 масс.% и имеет основную массу, по меньшей мере, приблизительно 3 г/м.
73. Продукт в виде трехслойной туалетной бумаги по п. 72, в котором внутренний слой, по существу, является гомогенным по составу.
74. Продукт в виде трехслойной туалетной бумаги по п. 72, в котором слоистый верхний слой и слоистый нижний слой, по существу, содержат одинаковые волокнистые композиции.
75. Продукт в виде трехслойной туалетной бумаги по п. 72, дополнительно содержащий приблизительно до 50% волокна, переработанного для вторичного использования, в котором крафт-волокно представляет собой волокно из первичного сырья, эвкалиптовые волокна представляют собой эвкалиптовые волокна, полученные перекисно-щелочным получением механической волокнистой массы (APMP), и наружный слой упомянутого продукта в виде трехслойной туалетной бумаги имеет яркость наружного слоя по стандарту ISO, по меньшей мере,
.98
0,82 × (% VCP) + 0,795 × (%RF) + 0,84 ×(% APMP),
где %VCP представляет собой процентное содержание в листе крафт-волокна из первичного сырья, %RF представляет собой процентное содержание волокна, переработанного для вторичного использования, и % APMP+CMF представляет собой процентное содержание эвкалиптовой APMP и регенерированного целлюлозного микроволокна в наружном слое.
76. Продукт в виде трехслойной туалетной бумаги по п. 72, в котором волокна, превращенные в волокнистую массу в результате химической обработки, выбраны из группы, состоящей из твердодревесных и мягкодревесных волокон, и в котором процентное содержание по массе мягкодревесного волокна, превращенного в волокнистую массу в результате химической обработки, в туалетной бумаге составляет не более 30%.
77. Продукт в виде трехслойной туалетной бумаги по п. 72, в котором эвкалиптовые волокна внутреннего слоя имеют содержание лигнина, по меньшей мере, приблизительно 23%, и имеют яркость по стандарту ISO, по меньшей мере, приблизительно 82.
78. Продукт в виде трехслойной туалетной бумаги по п. 72, в котором туалетная бумага показывает удлинение при растяжении в машинном направлении (MD) приблизительно от 20% до приблизительно 30%.
79. Продукт в виде трехслойной туалетной бумаги по п. 78, в котором волокна, превращенные в волокнистую массу в результате химической обработки, выбраны из группы, состоящей из твердодревесных и мягкодревесных волокон, и в котором процентное содержание по массе мягкодревесных волокон, превращенных в волокнистую массу в результате химической обработки, в туалетной бумаге составляет не более 30%.
80. Продукт в виде трехслойной туалетной бумаги по п. 72, в котором эвкалиптовые волокна получены из эвкалиптовой щепы путем перекисно-щелочного получения механической волокнистой массы.
81. Продукт в виде трехслойной туалетной бумаги по п. 72, в котором эвкалиптовые волокна получены из эвкалиптовой щепы путем перекисно-щелочного получения механической волокнистой массы предварительно химически рафинерная.